СПОСОБ ТЕРМИЧЕСКОЙ ОБРАБОТКИ ПОЛУФАБРИКАТОВ ИЗ СТАЛИ МАРТЕНСИТНОГО КЛАССА

3
Способ термической обработки полуфабриката из стали мартенситного класса, включающий нагрев под закалку до температуры Ас+(30-50)°C, охлаждение и отпуск в диапазоне температур 600-700°C с охлаждением на воздухе, отличающийся тем, что после отпуска дополнительно проводят старение при температуре 450±10°C с выдержкой 5-10 час для полного прогрева заготовки и охлаждение на воздухе, причем при температуре  закалки осуществляют выдержку полуфабриката в течение времени, определяемого из расчета 2,5-3 мин на 1 мм сечения и охлаждают в масло, а при температуре отпуска - выдержку в течение времени, определяемого из расчета 5-6 мин на 1мм сечения c последующим охлаждением на воздухе.